(57)【要約】  本発明によれば、十分な機械的強度を有するセラミックグリーンシートを得ることができ、セラミックグリーンシート保管時の寸法変化が少なく、脱脂時にデラミネーションが生じにくいポリビニルアセタール樹脂が提供される。  本発明は、重合度が２００以上６０００以下であり、ビニルエステル単位の含有率が０．０１〜３０モル％であり、アセタール化度が５５〜８３モル％であり、分子中に化学式（１）：【化１】2012023517.tif 000014で表される構造単位を有するポリビニルアセタール樹脂に関する。
2012023517.tif 000002
【特許請求の範囲】
【請求項１】
重合度が２００以上６０００以下であり、ビニルエステル単位の含有率が０．０１〜３０モル％であり、アセタール化度が５５〜８３モル％であり、分子中に化学式（１）：
【化１】
2012023517.tif 000011
で表される構造単位を有するポリビニルアセタール樹脂。
【請求項２】
重合度が１５００を超え、４５００以下である請求項１に記載のポリビニルアセタール樹脂。
【請求項３】
３−メチルブタナールを含むアルデヒドを用いてポリビニルアルコール樹脂をアセタール化することにより得られる請求項１又は２記載のポリビニルアセタール樹脂。
【請求項４】
分子中に、さらに、化学式（２）：
【化２】
2012023517.tif 000012
及び／又は、化学式（３）：
【化３】
2012023517.tif 000013
で表される構造単位を有する請求項１〜３のいずれかに記載のポリビニルアセタール樹脂。
【請求項５】
化学式（１）で表される構造単位が、全てのアセタール化された構造単位の総モル量に対して、３０モル％以上含まれる請求項１〜４のいずれかに記載のポリビニルアセタール樹脂。
【請求項６】
請求項１〜５のいずれかに記載のポリビニルアセタール樹脂、セラミック粉末及び有機溶剤を含有するスラリー組成物。
【請求項７】
請求項６に記載のスラリー組成物を用いて得られるセラミックグリーンシート。
【請求項８】
請求項１〜５のいずれかに記載のポリビニルアセタール樹脂、及び導電性粉末を含有する導電ペースト。
【請求項９】
請求項７に記載のセラミックグリーンシートを用いて得られる積層セラミックコンデンサ。
【請求項１０】
請求項８に記載の導電ペーストを用いて得られる積層セラミックコンデンサ。
【発明の詳細な説明】
【技術分野】
【０００１】
本発明は、セラミックグリーンシートのバインダーとして好適に用いられるポリビニルアセタール樹脂、並びに当該ポリビニルアセタール樹脂を用いたスラリー組成物、セラミックグリーンシート、導電ペースト及び積層セラミックコンデンサに関する。
【背景技術】
【０００２】
積層セラミックコンデンサを製造する場合には、一般に次のような製造方法が採用される。まず、セラミック粉末を分散させた有機溶剤中に、ポリビニルブチラール樹脂等のバインダー樹脂と可塑剤とを添加し、ボールミル等により均一に混合することでスラリー組成物を調製する。調製したスラリー組成物をポリエチレンテレフタレートフィルム等の剥離性の支持体上にて流延成形し、加熱等により溶剤等を留去させた後、支持体から剥離することでセラミックグリーンシートが得られる。【０００３】
次に、セラミックグリーンシートの表面に内部電極となる導電ペーストをスクリーン印刷等により塗布したものを交互に複数枚積み重ね、加熱圧着等により積層体とした後、所定形状に切断する。続いて、積層体中に含まれるバインダー成分等を熱分解して除去する処理、いわゆる脱脂処理を行った後、焼成して得られるセラミック焼成物の端面に外部電極を焼結する工程を経ることにより、積層セラミックコンデンサが得られる。従って、上記セラミックグリーンシートは、スラリー組成物の調製作業の良好な作業性及びこれらの加工の諸工程に耐え得る強度の更なる向上が要求されている。【０００４】
近年、電子機器の多機能化及び小型化に伴い、積層セラミックコンデンサには大容量化及び小型化が求められている。これに対応して、セラミックグリーンシートに用いられるセラミック粉末としては、０．５μｍ以下の微細な粒子径のものが用いられ、上記スラリー組成物が５μｍ以下程度の薄膜状となるように、剥離性の支持体上に塗工する試みがなされている。【０００５】
しかしながら、微細な粒子径のセラミック粉末を用いると、充填密度や表面積が増加するため、使用するバインダー樹脂量が増加し、これに伴って、スラリー組成物の粘度も増大することから、塗工が困難となったり、セラミック粉末自体の分散不良が発生したりすることがあった。一方、セラミックグリーンシート作製時の諸工程においては、引張りや曲げ等の応力が負荷されることから、このような応力に耐え得るように、バインダー樹脂として重合度の高いものが好適に用いられている。【０００６】
特許文献１（特開２００６−０８９３５４号公報）では、重合度が２４００を超え４５００以下、ビニルエステル単位の含有率が１〜２０モル％、アセタール化度が５５〜８０モル％であるポリビニルアセタール樹脂、セラミック粉末及び有機溶剤を含有する、スラリー組成物から得られるセラミックグリーンシートが、機械強度に優れることが開示されている。【０００７】
しかしながら、最近ではセラミックグリーンシートの更なる薄層化が求められており、上記セラミック粉末を含有するスラリー組成物によって、超薄層のセラミックグリーンシートを作製した場合、その厚みが２μｍ以下になると、シートアタック現象が起こりやすいという問題が生じた。【０００８】
ここで、シートアタック現象とは、得られたセラミックグリーンシート上に内部電極層となる導電ペーストを印刷した際に、導電ペースト中の有機溶剤により、セラミックグリーンシートに含有されているバインダー樹脂が溶解して、セラミックグリーンシートに破れなどの欠陥が生じる現象であり、このシートアタック現象が発生すると、積層セラミックコンデンサの電気性能や信頼性が低下し、歩留まりが著しく低下してしまう。【０００９】
特許文献２（特開２００８−１３３３７１号公報）では、けん化度が８０モル％以上で且つ数平均重合度が１０００〜４０００のポリビニルアルコール樹脂をアセタール化して得られるポリビニルアセタール樹脂であって、アセタール化度が６０〜７５モル％で、且つ、アセトアルデヒドによりアセタール化された部分とブチルアルデヒドによりアセタール化された部分との比（ブチルアルデヒドによりアセタール化されて消失した水酸基のモル数／アセトアルデヒドによりアセタール化されて消失した水酸基のモル数）が０．１〜２であることを特徴とするポリビニルアセタール樹脂が開示されている。【００１０】
しかしながら、積層セラミックコンデンサの小型化には限界があり、チップを大容量化、もしくは容量を保って小型化するためには、セラミックグリーンシートの薄層化に加え、多層化も求められている。このような多層化及び小型化に伴い、セラミックグリーンシートの保管時における吸湿性が課題となっている。すなわち、セラミックグリーンシートの保管中にバインダー樹脂が吸湿することにより、寸法変化を起こしたり、薄膜を多層に積層するため、１層あたりの水分量が多いと、脱脂時に水分が一気に蒸発しデラミネーションと呼ばれる層間剥離を生じる場合がある。そのため、セラミックグリーンシート保管時の調湿や、脱脂条件の調整が非常に重要となる。【００１１】
例えば、アセトアルデヒドによる変性ポリビニルアセタールはガラス転移温度が高くなるため機械的強度が向上し得るが、アセトアルデヒドの疎水性が低いためブチルアルデヒドとの混合アセタール化物においても吸湿性が高く、上記課題を満足するものではなかった。また、ブチルアルデヒドのみによるアセタール化物においても、十分な低吸湿性を満足するものではなかった。【００１２】
このように特許文献１及び特許文献２ではセラミックグリーンシート保管時の寸法変化が少なく、脱脂時にデラミネーションが生じにくいという性質を兼ね備えたポリビニルアセタール樹脂は開示されていない。
【先行技術文献】
【特許文献】
【００１３】
【特許文献１】特開２００６−０８９３５４号公報
【特許文献２】特開２００８−１３３３７１号公報
【発明の概要】
【発明が解決しようとする課題】
【００１４】
本発明は、上記現状に鑑み、セラミックグリーンシートのバインダー樹脂として用いた場合に、十分な機械的強度を有し、保管時の寸法変化が少なく、さらに脱脂時にデラミネーションが生じにくいセラミックグリーンシートを得ることが可能なポリビニルアセタール樹脂を提供することを目的とする。また、当該ポリビニルアセタール樹脂を用いたスラリー組成物、セラミックグリーンシート、導電ペースト及び積層セラミックコンデンサを提供することを目的とする。
【課題を解決するための手段】
【００１５】
本発明者は、鋭意検討の結果、重合度が２００以上６０００以下であり、ビニルエステル単位の含有率が０．０１〜３０モル％であり、アセタール化度が５５〜８３モル％であり、分子中に化学式（１）で表される構造単位を有するポリビニルアセタール樹脂が、ガラス転移温度が高く且つ低吸水性を示すことを突き止めた。そして、特にセラミックグリーンシートに用いられるスラリー組成物のバインダー樹脂として、このポリビニルアセタール樹脂を用いた場合、厚さを薄くしたセラミックグリーンシートにおいても、十分な機械的強度を有し、保管時の寸法変化が少なく、さらに脱脂時にデラミネーションが生じにくいことを見出し、本発明を完成させた。【００１６】
【化１】
2012023517.tif 000003
【００１７】
すなわち、本発明は、重合度が２００以上６０００以下であり、ビニルエステル単位の含有率が０．０１〜３０モル％であり、アセタール化度が５５〜８３モル％であり、分子中に化学式（１）で表される構造単位を有するポリビニルアセタール樹脂に関する。【００１８】
【化２】
2012023517.tif 000004
【００１９】
ポリビニルアセタール樹脂の重合度は１５００を超え、４５００以下であることが好ましい。【００２０】
ポリビニルアセタール樹脂は、３−メチルブタナールを含むアルデヒドを用いてポリビニルアルコール樹脂をアセタール化することにより得られることが好ましい。【００２１】
ポリビニルアセタール樹脂は、分子中に、さらに、化学式（２）及び／又は化学式（３）で表される構造単位を有することが好ましい。【００２２】
【化３】
2012023517.tif 000005
【００２３】
【化４】
2012023517.tif 000006
【００２４】
前記ポリビニルアセタール樹脂中において、化学式（１）で表される構造単位は、全てのアセタール化された構造単位の総モル量に対して、３０モル％以上含まれることが好ましい。【００２５】
本発明は、前記ポリビニルアセタール樹脂、セラミック粉末及び有機溶剤を含有するスラリー組成物に関する。【００２６】
本発明は、前記スラリー組成物を用いて得られるセラミックグリーンシートに関する。【００２７】
本発明は、前記ポリビニルアセタール樹脂及び導電性粉末を含有する導電ペーストに関する。【００２８】
本発明は、前記セラミックグリーンシートを用いて得られる積層セラミックコンデンサに関する。【００２９】
本発明は、前記導電ペーストを用いて得られる積層セラミックコンデンサに関する。
【発明の効果】
【００３０】
本発明によれば、セラミックグリーンシートのバインダー樹脂として用いた場合に、十分な機械的強度を有し、保管時の寸法変化が少なく、さらに脱脂時にデラミネーションが生じにくいセラミックグリーンシートを得ることが可能なポリビニルアセタール樹脂が提供される。さらには、本発明のポリビニルアセタール樹脂を、内部電極となる導電ペーストのバインダー樹脂として使用することもできる。
【発明を実施するための形態】
【００３１】
以下に本発明を詳述する。
【００３２】
本発明のポリビニルアセタール樹脂の重合度は２００以上６０００以下である。ポリビニルアセタール樹脂の重合度が２００未満であると、薄膜セラミックグリーンシートを作製する場合に、機械的強度が不十分となり、一方、重合度が６０００を超えると、有機溶剤に十分に溶解しなかったり、溶液粘度が高くなりすぎて、塗工性や分散性が低下したりする。ポリビニルアセタール樹脂の重合度は、好ましくは８００以上であり、より好ましくは１０００以上であり、さらに好ましくは１５００を超え、特に好ましくは１７００以上であり、最も好ましくは２０００を超える。また、ポリビニルアセタール樹脂の重合度は、好ましくは４５００以下であり、より好ましくは３５００以下である。
【００３３】
上記ポリビニルアセタール樹脂は、例えば、重合度が２００以上６０００以下のポリビニルアルコール樹脂を、少なくとも３−メチルブタナールを含むアルデヒドを用いてアセタール化することにより製造することができる。上記ポリビニルアルコール樹脂の重合度は、好ましくは８００以上であり、より好ましくは１０００以上であり、さらに好ましくは１５００を超え、特に好ましくは１７００以上である。また、上記ポリビニルアルコール樹脂の重合度は、好ましくは４５００以下であり、より好ましくは３５００以下である。
【００３４】
なお、上記重合度はポリビニルアセタール樹脂の製造に用いられるポリビニルアルコール樹脂の粘度平均重合度、及びポリビニルアセタール樹脂の粘度平均重合度の双方から求められる。つまり、アセタール化により重合度が変化することはないため、ポリビニルアルコール樹脂と、そのポリビニルアルコール樹脂をアセタール化して得られるポリビニルアセタール樹脂の重合度は同じである。ここで、ポリビニルアルコール樹脂の粘度平均重合度は、ＪＩＳ  Ｋ６７２６：１９９４年に基づき求められる平均重合度をいう。また、ポリビニルアルコール樹脂として２種以上のポリビニルアルコール樹脂を混合して用いる場合は、混合後のポリビニルアルコール樹脂全体の見掛け上の粘度平均重合度をいう。一方、ポリビニルアセタール樹脂の重合度は、ＪＩＳ  Ｋ６７２８：１９７７年に記載の方法に基づいて測定した粘度平均重合度をいう。ここでも、ポリビニルアセタール樹脂が２種以上のポリビニルアセタール樹脂の混合物である場合は、混合後のポリビニルアセタール樹脂全体の見掛け上の粘度平均重合度をいう。
【００３５】
上記ポリビニルアセタール樹脂のビニルエステル単位の含有率の下限は０．０１モル％、上限は３０モル％である。ポリビニルアセタール樹脂のビニルエステル単位の含有率が０．０１モル％未満であると、ポリビニルアセタール樹脂中の水酸基の分子内及び分子間の水素結合が増加してスラリー組成物の粘度が高くなり過ぎ、また、導電ペーストに用いられている有機溶剤への溶解性が高くなり過ぎて、シートアタック現象を生じる。一方、ポリビニルアセタール樹脂のビニルエステル単位の含有率が３０モル％を超えると、ポリビニルアセタール樹脂のガラス転移温度が低下し、柔軟性が強くなり過ぎるため、セラミックグリーンシートにおいてハンドリング性、機械的強度及び保管時の寸法安定性が低下する。上記ビニルエステル単位の含有率の好ましい下限は０．５モル％であり、好ましい上限は２３モル％、より好ましい上限は２０モル％である。
【００３６】
ビニルエステル単位の含有率が０．０１〜３０モル％のポリビニルアセタール樹脂は、例えば、ビニルエステル単位の含有率が０．０１〜３０モル％であるポリビニルアルコール樹脂、代表的には、けん化度が７０〜９９．９９モル％であるポリビニルアルコール樹脂をアセタール化することにより得ることができる。ポリビニルアルコール樹脂のけん化度の好ましい下限は７７モル％、より好ましい下限は８０モル％であり、好ましい上限は９９．５モル％である。ここで、本明細書におけるビニルエステル単位の含有率とは、ビニルエステル単位、ビニルアルコール単位及びアセタール化されたビニルアルコール単位のモル量の合計値に対する、ビニルエステル単位のモル量の含有割合を意味する。
【００３７】
上記ポリビニルアセタール樹脂のアセタール化度の下限は５５モル％、上限は８３モル％である。ポリビニルアセタール樹脂のアセタール化度が５５モル％未満であると、ポリビニルアセタール樹脂の親水性が高まって有機溶剤に溶けにくくなり、さらには、セラミックグリーンシートの保管時に吸水による寸法変化が起こったり、脱脂時にデラミネーションが生じる。一方、ポリビニルアセタール樹脂のアセタール化度が８３モル％を超えると、残存水酸基が少なくなることでポリビニルアセタール樹脂の強靭性が損なわれるだけでなく、生産性も低下する。従って、上記アセタール化度の好ましい下限は６０モル％、より好ましい下限は６５モル％であり、好ましい上限は８０モル％である。ここで、本明細書におけるアセタール化度は、アセタール化された構造単位ではなく、アセタール化されたビニルアルコール単位のモル量に基づいて算出するものとする。すなわち、アセタール化度は、ビニルエステル単位、ビニルアルコール単位及びアセタール化されたビニルアルコール単位のモル量の合計値に対する、アセタール化されたビニルアルコール単位のモル量の含有割合を意味する。
【００３８】
本発明のポリビニルアセタール樹脂のアセタール化度を５５〜８３モル％に調整する方法としては、例えば、ポリビニルアルコール樹脂に対するアルデヒドの添加量やアルデヒドと酸触媒を添加した後の反応時間等を適宜調整する方法が挙げられる。例えば、ポリビニルアルコール樹脂１００質量部に対し、３０〜１５０質量部のアルデヒドを添加することが好ましい。
【００３９】
なお、上記ポリビニルアセタール樹脂のビニルエステル単位の含有率、ビニルアルコール単位の含有率及びアセタール化度は、ポリビニルアセタール樹脂をＤＭＳＯ−ｄ６（ジメチルスルホキシド）に溶解させて、１Ｈ−ＮＭＲ又は１３Ｃ−ＮＭＲスペクトルを測定し、算出することができる。
【００４０】
本発明のポリビニルアセタール樹脂としては、ポリビニルアルコール樹脂に後述のアルデヒドを反応（アセタール化）させてなるものを用いることができる。このようなポリビニルアルコール樹脂は、従来公知の手法、すなわちビニルエステル系単量体を重合し、得られた重合体をけん化することによって得ることができる。ビニルエステル系単量体を重合する方法としては、溶液重合法、塊状重合法、懸濁重合法、乳化重合法など、従来公知の方法を採用することができる。重合開始剤としては、重合方法に応じて、アゾ系開始剤、過酸化物系開始剤、レドックス系開始剤などが適宜選ばれる。けん化反応は、従来公知のアルカリ触媒又は酸触媒を用いる加アルコール分解、加水分解などが適用でき、この中でもメタノールを溶剤とし苛性ソーダ（ＮａＯＨ）触媒を用いるけん化反応が簡便であり最も好ましい。
【００４１】
ビニルエステル系単量体としては、例えば、ギ酸ビニル、酢酸ビニル、プロピオン酸ビニル、酪酸ビニル、イソ酪酸ビニル、ピバリン酸ビニル、バーサチック酸ビニル、カプロン酸ビニル、カプリル酸ビニル、ラウリン酸ビニル、パルミチン酸ビニル、ステアリン酸ビニル、オレイン酸ビニル、安息香酸ビニルなどが挙げられるが、とりわけ酢酸ビニルが好ましい。
【００４２】
また、前記ビニルエステル系単量体を重合する場合、本発明の主旨を損なわない範囲で他の単量体と共重合させることもできる。したがって、本発明におけるポリビニルアルコール樹脂は、ビニルアルコール単位と他の単量体単位で構成される重合体も含む概念である。他の単量体の例としては、例えば、エチレン、プロピレン、ｎ−ブテン、イソブチレンなどのα−オレフィン；アクリル酸及びその塩；アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、アクリル酸ドデシル、アクリル酸オクタデシルなどのアクリル酸エステル類；メタクリル酸及びその塩；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルヘキシル、メタクリル酸ドデシル、メタクリル酸オクタデシルなどのメタクリル酸エステル類；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸及びその塩、アクリルアミドプロピルジメチルアミン又はその酸塩若しくは４級塩、Ｎ−メチロールアクリルアミド及びその誘導体などのアクリルアミド誘導体；メタクリルアミド、Ｎ−メチルメタクリルアミド、Ｎ−エチルメタクリルアミド、メタクリルアミドプロパンスルホン酸及びその塩、メタクリルアミドプロピルジメチルアミン又はその酸塩若しくは４級塩、Ｎ−メチロールメタクリルアミド又はその誘導体などのメタクリルアミド誘導体；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、フッ化ビニルなどのハロゲン化ビニル；塩化ビニリデン、フッ化ビニリデンなどのハロゲン化ビニリデン；酢酸アリル、塩化アリルなどのアリル化合物；マレイン酸及びその塩、エステル若しくは酸無水物；ビニルトリメトキシシランなどのビニルシリル化合物；酢酸イソプロペニルなどが挙げられる。これらの単量体は通常ビニルエステル系単量体に対して２０モル％以下、より好ましくは１０モル％未満の割合で用いられる。
【００４３】
アセタール化に用いる酸触媒としては特に限定されず、有機酸及び無機酸のいずれでも使用可能であり、例えば、酢酸、ｐ−トルエンスルホン酸、硝酸、硫酸、塩酸等が挙げられる。これらの中でも塩酸、硫酸、硝酸が好ましく用いられ、とりわけ塩酸、硝酸が好ましく用いられる。
【００４４】
本発明のポリビニルアセタール樹脂は次のような方法によって得ることができる。まず、３〜１５質量％濃度のポリビニルアルコール樹脂の水溶液を、８０〜１００℃の温度範囲に調整し、その温度を１０〜６０分かけて徐々に冷却する。温度が−１０〜４０℃まで低下したところで、アルデヒド及び酸触媒を添加し、温度を一定に保ちながら、１０〜３００分間アセタール化反応を行う。その後、反応液を３０〜２００分かけて、１５〜８０℃の温度まで昇温し、その温度を０〜３６０分間保持する熟成工程を含むことが好ましい。次に、反応液を、好適には室温まで冷却し、水洗した後、アルカリなどの中和剤を添加し、洗浄、乾燥することにより、目的とするポリビニルアセタール樹脂が得られる。
【００４５】
本発明のポリビニルアセタール樹脂においては、上記化学式（１）で表される構造単位を有することが重要である。このようなポリビニルアセタール樹脂を得る方法として、例えば、ポリビニルアルコール樹脂に対し、３−メチルブタナールを含むアルデヒドを用いてアセタール化する方法が挙げられる。このように、３−メチルブタナールをアセタール化に用いた場合、分子中の炭素原子数が２〜６の範囲内であるため、ポリビニルアセタール樹脂の生産性にも優れ、さらに、ポリビニルアセタール樹脂のアセタール構造単位中の２つの酸素原子と結合した炭素原子に、さらにイソプロピル基が結合する構造となるため、特性のバランスも良く、優れた耐湿熱性を有する塗膜が得られる。
【００４６】
また、ポリビニルアルコール樹脂のアセタール化に用いるアルデヒドとして、本発明の主旨を損なわない範囲で、以下のアルデヒドを併用してもよい。すなわち、アルキル基又はアリール基などを置換基として有するアルデヒドとして、例えば、アセトアルデヒド、プロピオンアルデヒド、ブチルアルデヒド、イソブチルアルデヒド、２−エチルブチルアルデヒド、バレルアルデヒド、ピバルアルデヒド、ヘキシルアルデヒド、２−エチルヘキシルアルデヒド、オクチルアルデヒド、ノニルアルデヒド、デシルアルデヒド、ドデシルアルデヒドなどの脂肪族アルデヒド及びそのアルキルアセタール、シクロペンタンアルデヒド、メチルシクロペンタンアルデヒド、ジメチルシクロペンタンアルデヒド、シクロヘキサンアルデヒド、メチルシクロヘキサンアルデヒド、ジメチルシクロヘキサンアルデヒド、シクロヘキサンアセトアルデヒドなどの脂環式アルデヒド及びそのアルキルアセタール、シクロペンテンアルデヒド、シクロヘキセンアルデヒドなどの環式不飽和アルデヒド及びそのアルキルアセタール、ベンズアルデヒド、メチルベンズアルデヒド、ジメチルベンズアルデヒド、メトキシベンズアルデヒド、フェニルアセトアルデヒド、フェニルプロピルアルデヒド、クミンアルデヒド、ナフチルアルデヒド、アントラアルデヒド、シンナムアルデヒド、クロトンアルデヒド、アクロレイン、７−オクテン−１−アールなどの芳香族あるいは不飽和結合含有アルデヒド及びそのアルキルアセタール、フルフラール、メチルフルフラールなどの複素環アルデヒド及びそのアルキルアセタールなどがある。
【００４７】
また、本発明においてポリビニルアルコール樹脂をアセタール化するのに併用することが可能な、水酸基、カルボキシル基、スルホン酸基又はリン酸基を官能基として有するアルデヒドとして、ヒドロキシアセトアルデヒド、ヒドロキシプロピオンアルデヒド、ヒドロキシブチルアルデヒド、ヒドロキシペンチルアルデヒド、サリチルアルデヒド、ジヒドロキシベンズアルデヒドなどの水酸基含有アルデヒド及びそのアルキルアセタール、グリオキシル酸及びその金属塩あるいはアンモニウム塩、２−ホルミル酢酸及びその金属塩あるいはアンモニウム塩、３−ホルミルプロピオン酸及びその金属塩あるいはアンモニウム塩、５−ホルミルペンタン酸及びその金属塩あるいはアンモニウム塩、４−ホルミルフェノキシ酢酸及びその金属塩あるいはアンモニウム塩、２−カルボキシベンズアルデヒド及びその金属塩あるいはアンモニウム塩、４−カルボキシベンズアルデヒド及びその金属塩あるいはアンモニウム塩、２，４−ジカルボキシベンズアルデヒド及びその金属塩あるいはアンモニウム塩、ベンズアルデヒド−２−スルホン酸及びその金属塩あるいはアンモニウム塩、ベンズアルデヒド−２，４−ジスルホン酸及びその金属塩あるいはアンモニウム塩、４−ホルミルフェノキシスルホン酸及びその金属塩あるいはアンモニウム塩、３−ホルミル−１−プロパンスルホン酸及びその金属塩あるいはアンモニウム塩、７−ホルミル−１−ヘプタンスルホン酸及びその金属塩あるいはアンモニウム塩、４−ホルミルフェノキシホスホン酸及びその金属塩あるいはアンモニウム塩などの酸含有アルデヒド及びそのアルキルアセタールなどがある。
【００４８】
さらに、ポリビニルアルコール樹脂をアセタール化するのに併用することが可能な、アミノ基、シアノ基、ニトロ基又は４級アンモニウム塩を官能基として有するアルデヒドとして、アミノアセトアルデヒド、ジメチルアミノアセトアルデヒド、ジエチルアミノアセトアルデヒド、アミノプロピオンアルデヒド、ジメチルアミノプロピオンアルデヒド、アミノブチルアルデヒド、アミノペンチルアルデヒド、アミノベンズアルデヒド、ジメチルアミノベンズアルデヒド、エチルメチルアミノベンズアルデヒド、ジエチルアミノベンズアルデヒド、ピロリジルアセトアルデヒド、ピペリジルアセトアルデヒド、ピリジルアセトアルデヒド、シアノアセトアルデヒド、α−シアノプロピオンアルデヒド、ニトロベンズアルデヒド、トリメチル−ｐ−ホルミルフェニルアンモニウムアイオダイン、トリエチル−ｐ−ホルミルフェニルアンモニウムアイオダイン、トリメチル−２−ホルミルエチルアンモニウムアイオダイン及びそのアルキルアセタールなどがある。
【００４９】
ポリビニルアルコール樹脂をアセタール化するのに併用することが可能な、ハロゲンを官能基として有するアルデヒドとして、クロロアセトアルデヒド、ブロモアセトアルデヒド、フルオロアセトアルデヒド、クロロプロピオンアルデヒド、ブロモプロピオンアルデヒド、フルオロプロピオンアルデヒド、クロロブチルアルデヒド、ブロモブチルアルデヒド、フルオロブチルアルデヒド、クロロペンチルアルデヒド、ブロモペンチルアルデヒド、フルオロペンチルアルデヒド、クロロベンズアルデヒド、ジクロロベンズアルデヒド、トリクロロベンズアルデヒド、ブロモベンズアルデヒド、ジブロモベンズアルデヒド、トリブロモベンズアルデヒド、フルオロベンズアルデヒド、ジフルオロベンズアルデヒド、トリフルオロベンズアルデヒド、トリクロロメチルベンズアルデヒド、トリブロモメチルベンズアルデヒド、トリフルオロメチルベンズアルデヒド及びそのアルキルアセタールなどがある。例えば、ホルムアルデヒド（パラホルムアルデヒドを含む）、アセトアルデヒド（パラアセトアルデヒドを含む）、プロピオンアルデヒド、ブチルアルデヒド、アミルアルデヒド、ヘキシルアルデヒド、ヘプチルアルデヒド、２−エチルヘキシルアルデヒド、シクロヘキシルアルデヒド、フルフラール、グリオキザール、グルタルアルデヒド、ベンズアルデヒド、２−メチルベンズアルデヒド、３−メチルベンズアルデヒド、４−メチルベンズアルデヒド、ｐ−ヒドロキシベンズアルデヒド、ｍ−ヒドロキシベンズアルデヒド、フェニルアセトアルデヒド、β−フェニルプロピオンアルデヒド等を併用してもよい。
【００５０】
これらの中でも、３−メチルブタナール以外のアルデヒドを併用してポリビニルアルコール樹脂のアセタール化を行う場合は、得られるポリビニルアセタール樹脂の機械的強度が優れる点でアセトアルデヒドが好ましく、低吸湿性に優れる点でブチルアルデヒドが好ましい。また、３−メチルブタナール、アセトアルデヒド及びブチルアルデヒドのように３種のアルデヒドを併用することも可能である。アセトアルデヒドを用いてアセタール化することで、上記化学式（２）で表される構造単位がポリビニルアセタール樹脂に導入され、ブチルアルデヒドを用いてアセタール化することで、上記化学式（３）で表される構造単位がポリビニルアセタール樹脂に導入される。
【００５１】
ブチルアルデヒド及び／又はアセトアルデヒドと３−メチルブタナールとを併用する場合のように、得られるポリビニルアセタール樹脂がアセタール化された構造単位として、上記化学式（１）で表される構造単位以外の構造単位を有する場合には、３−メチルブタナールによりアセタール化された構造単位に相当する上記化学式（１）で表される構造単位の比率が、全てのアセタール化された構造単位の総モル量に対して３０モル％以上であることが好ましい。具体的には、例えば、ポリビニルアセタール樹脂がアセタール化された構造単位として化学式（４）：
【００５２】
【化５】
2012023517.tif 000007
【００５３】
（化学式（４）中、Ｒは水素原子又は任意の炭素数を有する炭化水素基（例えば、メチル基又はプロピル基）であり、炭化水素基中の水素は任意の原子又は任意の官能基で置換されていてもよい）で表される構造単位のみを含む場合、当該化学式（４）で表される構造単位（全てのアセタール化された構造単位）の総モル量に対して、ポリビニルアセタール樹脂中の化学式（１）で表される構造単位が、３０モル％以上であることが好ましい。
【００５４】
ポリビニルアセタール樹脂中の全てのアセタール化された構造単位の総モル量に対する、３−メチルブタナールによりアセタール化された構造単位に相当する上記化学式（１）で表される構造単位の比率が３０モル％より低くなると、ポリビニルアセタール樹脂の吸湿性が高くなり、セラミックグリーンシートにおける保管時の寸法変化及び脱脂時のデラミネ−ションが生じやすくなる。３−メチルブタナールによりアセタール化された構造単位に相当する上記化学式（１）で表される構造単位の比率は、好ましくは４０モル％以上であり、さらに好ましくは５０モル％以上である。上記比率は以下の計算式より求められる。
【００５５】
【数１】
2012023517.tif 000008
【００５６】
上記ポリビニルアセタール樹脂に使用されるアルデヒドはモノアルデヒド（アルデヒド基が一分子内に１つ）が好ましい。２つ以上のアルデヒド基を有する化合物でアセタール化した場合、架橋部位と未架橋部位の応力緩和力が異なるため、乾燥後にポリエチレンテレフタレートから剥離した後に反りが生じることがある。従って、使用するアルデヒドはモノアルデヒドのみであることが好ましく、２つ以上のアルデヒド基を有する化合物を用いる場合であっても、ポリビニルアルコール樹脂のビニルアルコール単位に対して、２つ以上のアルデヒド基を有する化合物の添加量を０．００５モル％未満とすることが好ましく、０．００３モル％以下とすることがより好ましい。
【００５７】
本発明のポリビニルアセタール樹脂は、α−オレフィン単位を含むものであってもよい。このようなポリビニルアセタール樹脂においてα−オレフィン単位の含有量は、好ましい下限が１モル％、好ましい上限が２０モル％である。１モル％未満であると、α−オレフィン単位を含有する効果が不十分となり、２０モル％を超えると、疎水性が強くなりすぎてセラミック粉末の分散性が低下したり、原料となるポリビニルアルコール樹脂の溶解性が低下するため、ポリビニルアセタール樹脂の製造が困難になるおそれがある。本明細書において、ポリビニルアセタール樹脂におけるα−オレフィン単位の含有率とは、ポリビニルアセタール樹脂を構成する全ての構造単位の総モル量に対するα−オレフィン単位のモル量の含有割合を意味する。ここで、アセタール化された構造単位は、アセタール化されたビニルアルコール単位のモル量（通常、アセタール化された構造単位のモル量の２倍となる）として、上記総モル量を算出することとする。
【００５８】
本発明のポリビニルアセタール樹脂のガラス転移温度は、７２〜１００℃であることが好ましく、７５〜９５℃であることがより好ましい。ポリビニルアセタール樹脂のガラス転移温度が７２℃より低くなると、機械的強度が不十分となり、一方、１００℃を超えると、加熱圧着性が悪くなり、デラミネーションが生じやすくなる傾向にある。
【００５９】
本発明のスラリー組成物は、上記ポリビニルアセタール樹脂、セラミック粉末及び有機溶剤を含有する。なお、スラリー組成物において、ポリビニルアセタール樹脂は通常バインダー樹脂として用いられる。本発明のポリビニルアセタール樹脂は、セラミックグリーンシートの製造工程において一般に用いられるエタノールとトルエンとの１：１混合溶剤に溶解した場合においても溶液粘度が高くなりすぎないことから、本発明のポビリニルアセタール樹脂を含む上記スラリー組成物は、十分な塗工性を有している。また、上記スラリー組成物によれば、機械的強度に優れ、且つ良好な充填性を有するセラミックグリーンシートを効率よく得ることができる。
【００６０】
また、本発明のスラリー組成物は、バインダー樹脂として上記ポリビニルアセタール樹脂の他にアクリル系樹脂、セルロース系樹脂等を含有してもよい。バインダー樹脂としてアクリル系樹脂、セルロース系樹脂等、上記のポリビニルアセタール樹脂以外の他の樹脂を含有する場合、バインダー樹脂全体に占める上記ポリビニルアセタール樹脂の含有率の好ましい下限は３０質量％である。ポリビニルアセタール樹脂の含有率が３０質量％未満であると、得られるセラミックグリーンシートの機械的強度及び加熱圧着性が不十分となるおそれがある。
【００６１】
上記セラミック粉末としては特に限定されず、例えば、アルミナ、ジルコニア、ケイ酸アルミニウム、酸化チタン、酸化亜鉛、チタン酸バリウム、マグネシア、サイアロン、スピネムルライト、炭化ケイ素、窒化ケイ素、窒化アルミニウム等の粉末が挙げられる。これらのセラミック粉末は単独で用いられてもよく、２種以上が併用されてもよい。本発明のスラリー組成物の全量に対するセラミック粉末の含有率の好ましい上限は８０質量％であり、好ましい下限は３０質量％である。セラミック粉末の含有率が３０質量％より少なくなると、得られるスラリー組成物の粘度が低くなり過ぎてセラミックグリーンシートを成形する際のハンドリング性が悪くなり、一方、８０質量％より多くなると、スラリー組成物の粘度が高くなり過ぎて混練性が低下する傾向にある。
【００６２】
上記有機溶剤としては特に限定されず、例えば、アセトン、メチルエチルケトン、ジプロピルケトン、ジイソブチルケトン等のケトン類；メタノール、エタノール、イソプロパノール、ブタノール等のアルコール類；トルエン、キシレン等の芳香族炭化水素類；プロピオン酸メチル、プロピオン酸エチル、プロピオン酸ブチル、ブタン酸メチル、ブタン酸エチル、ブタン酸ブチル、ペンタン酸メチル、ペンタン酸エチル、ペンタン酸ブチル、ヘキサン酸メチル、ヘキサン酸エチル、ヘキサン酸ブチル、酢酸２−エチルヘキシル、酪酸２−エチルヘキシル等のエステル類；メチルセロソルブ、エチルセロソルブ、ブチルセロソルブ、α−テルピネオール、ブチルセロソルブアセテート、ブチルカルビトールアセテート等のグリコール類；テンピネオール等のテルペン類などが挙げられる。これらの有機溶剤は単独で用いられてもよく、２種以上が併用されてもよい。とりわけ、トルエンとエタノールの混合溶剤が好ましく用いられる。本発明のスラリー組成物の全量に対する有機溶剤の含有率は、好ましくは２０質量％以上７０質量％未満である。上記範囲内であれば、本発明のスラリー組成物に適度な混練性を与えることができる。有機溶剤の含有率が７０質量％以上であると、粘度が低くなり過ぎてセラミックグリーンシートを成形する際のハンドリング性が悪くなり、一方、２０質量％より少なくなると、スラリー組成物の粘度が高くなり過ぎて混練性が低下する傾向にある。
【００６３】
本発明のスラリー組成物は、本発明の効果を損なわない範囲で可塑剤、潤滑剤、分散剤、帯電防止剤、酸化防止剤等の従来公知の添加剤を含有してもよい。
【００６４】
上記可塑剤の種類は特に限定されないが、例えば、フタル酸ジオクチル、フタル酸ベンジルブチル、フタル酸ジブチル、フタル酸ジヘキシル、フタル酸ジ（２−エチルヘキシル）（ＤＯＰ）、フタル酸ジ（２−エチルブチル）などのフタル酸系可塑剤、アジピン酸ジヘキシル、アジピン酸ジ（２−エチルヘキシル）（ＤＯＡ）などのアジピン酸系可塑剤、エチレングリコール、ジエチレングリコール、トリエチレングリコールなどのグリコール系可塑剤、トリエチレングリコールジブチレート、トリエチレングリコールジ（２−エチルブチレート）、トリエチレングリコールジ（２−エチルヘキサノエート）などのグリコールエステル系可塑剤などが挙げられ、これらは２種以上組み合わせて用いることも可能である。可塑剤の含有率は特に限定されないが、スラリー組成物の全量に対して０．１〜１０質量％であることが好ましく、１〜８質量％であることがより好ましい。なかでも、揮発性が低く、セラミックグリーンシートとした場合に柔軟性を保ちやすいことから、ＤＯＰ、ＤＯＡ及びトリエチレングリコール（２−エチルヘキサノエート）が好適である。
【００６５】
本発明のポリビニルアセタール樹脂を用いたスラリー組成物を製造する方法としては特に限定されず、例えば、上記ポリビニルアセタール樹脂を含有するバインダー樹脂、セラミック粉末、有機溶剤及び必要に応じて添加する各種添加剤をボールミル、ブレンダーミル、３本ロール等の各種混合機を用いて混合する方法が採用される。
【００６６】
本発明のスラリー組成物は、上述のような構成を有することから、十分な機械的強度を有する薄膜セラミックグリーンシートを製造することができる。本発明は、このようなスラリー組成物を用いて得られるセラミックグリーンシートを包含する。
【００６７】
本発明のセラミックグリーンシートの製造方法としては特に限定されず、従来公知の製造方法により製造することができ、例えば、本発明のスラリー組成物をポリエチレンテレフタレートフィルム等の剥離性の支持体上に流延成形し、加熱等により溶剤等を留去させた後、支持体から剥離する方法等が挙げられる。
【００６８】
本発明の導電ペーストは、上記ポリビニルアセタール樹脂、及び導電性粉末を含有し、好ましくは、上記ポリビニルアセタール樹脂、導電性粉末、及び有機溶剤を含有する。
【００６９】
本発明の導電ペーストは、バインダー樹脂として上記ポリビニルアセタール樹脂の他にアクリル系樹脂、セルロース系樹脂等、上記のポリビニルアセタール樹脂以外の他の樹脂を含有してもよい。バインダー樹脂としてアクリル系樹脂、セルロース系樹脂等を含有する場合、バインダー樹脂全体に占める上記ポリビニルアセタール樹脂の含有率の好ましい下限は３０質量％である。ポリビニルアセタールの含有率が３０質量％未満であると、層間の接着性が低下する傾向にある。
【００７０】
本発明の導電ペーストに用いられる導電性粉末としては、導電性を有するものであれば特に限定されず、例えば、銅、ニッケル、パラジウム、白金、金、銀等が挙げられる。導電ペーストの全量に対する導電性粉末の含有率の好ましい上限は７０質量％であり、好ましい下限は３０質量％である。導電性粉末の含有率が３０質量％未満であると、導電成分が少なく有機成分が多いことから、焼成後の収縮率変化が大きく、またカーボン成分が残留しやすくなることがある。一方、導電性粉末の含有率が７０質量％を超えると、導電ペーストの粘度が高くなりすぎて、塗工性及び印刷性が低下する傾向にある。
【００７１】
本発明の導電ペーストに用いられる有機溶剤としては、特に限定されず、本発明のスラリー組成物に用いられる有機溶剤として、上で例示されたものと同じものを用いることができる。これらの有機溶剤は単独で用いられてもよく、２種以上が併用されてもよい。本発明の導電ペーストの全量に対する有機溶剤の含有率の好ましい上限は７０質量％であり、好ましい下限は２０質量％である。有機溶剤の含有率が２０質量％より少なくなると、粘度が高くなり過ぎて混練性が低下する傾向にあり、一方、７０質量％より多くなると、粘度が低くなり過ぎて導電ペーストを塗布する際のハンドリング性が悪くなる傾向にある。
【００７２】
本発明の導電ペーストは、本発明の効果を損なわない範囲で、可塑剤、潤滑剤、分散剤、帯電防止剤等の従来公知の添加剤を含有してもよい。
【００７３】
本発明の導電ペーストを製造する方法としては特に限定されず、例えば、上記ポリビニルアセタール樹脂と、導電性粉末、有機溶剤、可塑剤、分散剤等とを混合する方法が挙げられ、より具体的には、上記ポリビニルアセタール樹脂を含有するバインダー樹脂、導電性粉末、有機溶剤及び必要に応じて添加する各種添加剤をボールミル、ブレンダーミル、３本ロール等の各種混合機を用いて混合する方法が挙げられる。
【００７４】
セラミックグリーンシートに導電ペーストを塗布したものを積層することにより、積層セラミックコンデンサを作製することができる。ここで、セラミックグリーンシート及び導電ペーストのうちの少なくとも一方が本発明のセラミックグリーンシート又は本発明の導電ペーストであればよく、本発明のセラミックグリーンシートに本発明の導電ペーストでない導電ペーストを塗布したものを積層してもよいし、本発明のセラミックグリーンシートでないセラミックグリーンシートに本発明の導電ペーストを塗布したものを積層してもよいし、本発明のセラミックグリーンシートに本発明の導電ペーストを塗布したものを積層してもよい。このように、本発明のセラミックグリーンシート及び本発明の導電ペーストの少なくとも一方を用いて得られる積層セラミックコンデンサもまた、本発明に包含される。
【００７５】
本発明の積層セラミックコンデンサの製造方法としては特に限定されず、従来公知の製造方法を採用することができる。例えば、セラミックグリーンシート（本発明のセラミックグリーンシートなど）の表面に内部電極となる導電ペーストをスクリーン印刷等により塗布したものを交互に複数枚積み重ね、加熱圧着して積層体とし、この積層体中に含まれるバインダー成分等を熱分解して除去した後（脱脂処理）、焼成して得られるセラミック焼成物の端面に外部電極を焼結する方法等が挙げられる。
【００７６】
本発明のポリビニルアセタール樹脂が用いられる用途は特に限定されないが、セラミックグリーンシートや内部電極のバインダーの他、例えば、塗料の材料、熱現像性感光材料が挙げられる。
【実施例】
【００７７】
以下に、実施例を挙げて本発明をさらに詳しく説明するが、本発明はこれらの実施例によってなんら限定されるものではない。なお、以下の実施例において「％」及び「部」は特に断りのない限り、「質量％」及び「質量部」を意味する。【００７８】
ポリビニルアセタール樹脂の諸物性の測定は以下の方法に従って行った。【００７９】
（ポリビニルアセタール樹脂のビニルエステル単位の含有率、ビニルアルコール単位の含有率及びアセタール化されたビニルアルコール単位の含有率）
ポリビニルアセタール樹脂をＤＭＳＯ−ｄ６（ジメチルスルホキシド）に溶解させて、１Ｈ−ＮＭＲスペクトルを測定し、算出した。【００８０】
（ポリビニルアセタール樹脂のガラス転移点）
ＤＳＣ（示差走査熱量計）として、セイコーインスツル株式会社製  ＥＸＴＡＲ６０００（ＲＤ２２０）を用い、ポリビニルアセタール樹脂を、窒素中で３０℃から昇温速度１０℃／分で１５０℃まで昇温させた後、３０℃まで冷却し、再度、昇温速度１０℃／分で１５０℃まで昇温させた。再昇温後の測定値をガラス転移点とした。【００８１】
（ポリビニルアセタール樹脂の吸水率）
厚さ０．２ｍｍ×１０ｃｍ×１０ｃｍの測定用試料を５０℃で減圧下に６日間乾燥し、次いで、乾燥後の試料を２０℃の純水中に２４時間浸漬したときの質量を測定し、下記式にしたがって吸水率を求めた。【００８２】
【数２】
2012023517.tif 000009
【００８３】
（実施例１）
（ポリビニルアセタール樹脂の調製）
還流冷却器、温度計及びイカリ型撹拌翼を備えた内容積２Ｌのガラス製容器に、イオン交換水１２９５ｇと、ポリビニルアルコール（ＰＶＡ−１：重合度１７００、けん化度９９．０モル％）１０５ｇとを仕込み、全体を９５℃に昇温してポリビニルアルコールを完全に溶解させ、ポリビニルアルコール水溶液（濃度７．５質量％）を作製した。作製したポリビニルアルコール水溶液を、回転速度１２０ｒｐｍにて撹拌し続けながら、約３０分かけて１３℃まで徐々に冷却した後、当該水溶液に、３−メチルブタナール７０．５ｇを添加し、さらにアセタール化触媒である酸触媒として濃度２０質量％の塩酸１００ｍＬを添加して、ポリビニルアルコールのアセタール化を開始した。アセタール化を１５分間行った後、１２０分かけて全体を４７℃まで昇温し、４７℃にて１８０分間保持した後に、室温まで冷却した。冷却によって析出した樹脂をろ過後、イオン交換水（樹脂に対して１００倍量のイオン交換水）で１０回洗浄した後、中和のために０．３質量％水酸化ナトリウム水溶液を加え、５０℃で５時間保持した後、さらに１００倍量のイオン交換水で再洗浄を１０回繰り返し、脱水したのち、４０℃、減圧下で１８時間乾燥し、ポリビニルアセタール樹脂（ＰＶＩＶ−１）を得た。得られたポリビニルアセタール樹脂（ＰＶＩＶ−１）は、３−メチルブタナールでアセタール化されたビニルアルコール単位の含有率が６９．０モル％（アセタール化度は６９．０モル％）、ビニルエステル単位の含有率が１．０モル％、ビニルアルコール単位の含有率が３０．０モル％であった。【００８４】
（スラリー組成物の調製）
得られたポリビニルアセタール樹脂１０質量部を、トルエン２０質量部とエタノール２０質量部との混合溶剤に加え、撹拌溶解し、更に、可塑剤としてＤＯＰ８質量部を加え、撹拌溶解した。得られた樹脂溶液に、セラミック粉末としてチタン酸バリウム（堺化学工業株式会社製、ＢＴ−０３（平均粒径０．３μｍ））１００質量部を加え、ボールミルで４８時間混合することによりスラリー組成物を得た。【００８５】
（実施例２）
ＰＶＡ−１に代えてポリビニルアルコール（ＰＶＡ−２：重合度８００、けん化度９９．０モル％）を用い、３−メチルブタナールを７３．５ｇ用いたこと以外は実施例１と同様にして、ポリビニルアセタール樹脂（ＰＶＩＶ−２）を得た。３−メチルブタナールでアセタール化されたビニルアルコール単位の含有率は７１．２モル％（アセタール化度は７１．２モル％）、ビニルエステル単位の含有率は１．０モル％、ビニルアルコール単位の含有率は２７．８モル％であった。次いで、ＰＶＩＶ−２を用いて実施例１と同様にしてスラリー組成物を得た。【００８６】
（実施例３）
ＰＶＡ−１に代えてポリビニルアルコール（ＰＶＡ−３：重合度２４００、けん化度９９．０モル％）を用い、３−メチルブタナールを７０．５ｇ用いたこと以外は実施例１と同様にして、ポリビニルアセタール樹脂（ＰＶＩＶ−３）を得た。３−メチルブタナールでアセタール化されたビニルアルコール単位の含有率は６８．４モル％（アセタール化度は６８．４モル％）、ビニルエステル単位の含有率は１．０モル％、ビニルアルコール単位の含有率は３０．６モル％であった。次いで、ＰＶＩＶ−３を用いて実施例１と同様にしてスラリー組成物を得た。【００８７】
（実施例４）
ＰＶＡ−１に代えてポリビニルアルコール（ＰＶＡ−４：重合度４３００、けん化度９９．０モル％）を用い、３−メチルブタナールを７５．６ｇ用いたこと以外は実施例１と同様にして、ポリビニルアセタール樹脂（ＰＶＩＶ−４）を得た。３−メチルブタナールでアセタール化されたビニルアルコール単位の含有率は７３．８モル％（アセタール化度は７３．８モル％）、ビニルエステル単位の含有率は１．０モル％、ビニルアルコール単位の含有率は２５．２モル％であった。次いで、ＰＶＩＶ−４を用いて実施例１と同様にしてスラリー組成物を得た。【００８８】
（実施例５）
ＰＶＡ−１に代えてポリビニルアルコール（ＰＶＡ−５：重合度１７００、けん化度８８．０モル％）を用い、３−メチルブタナールを６４．６ｇ用いたこと以外は実施例１と同様にして、ポリビニルアセタール樹脂（ＰＶＩＶ−５）を得た。３−メチルブタナールでアセタール化されたビニルアルコール単位の含有率は７１．２モル％（アセタール化度は７１．２モル％）、ビニルエステル単位の含有率は１２．０モル％、ビニルアルコール単位の含有率は１６．８モル％であった。次いで、ＰＶＩＶ−５を用いて実施例１と同様にしてスラリー組成物を得た。【００８９】
（実施例６）
ＰＶＡ−１に代えてポリビニルアルコール（ＰＶＡ−６：重合度３５００、けん化度８８．０モル％）を用い、３−メチルブタナールを６２．５ｇ用いたこと以外は実施例１と同様にして、ポリビニルアセタール樹脂（ＰＶＩＶ−６）を得た。３−メチルブタナールでアセタール化されたビニルアルコール単位の含有率は６９．７モル％（アセタール化度は６９．７モル％）、ビニルエステル単位の含有率は１２．０モル％、ビニルアルコール単位の含有率は１８．３モル％であった。次いで、ＰＶＩＶ−６を用いて実施例１と同様にしてスラリー組成物を得た。【００９０】
（実施例７）
３−メチルブタナールを８１．６ｇ用いたこと以外は実施例１と同様にして、ポリビニルアセタール樹脂（ＰＶＩＶ−７）を得た。３−メチルブタナールでアセタール化されたビニルアルコール単位の含有率は７９．０モル％（アセタール化度は７９．０モル％）、ビニルエステル単位の含有率は１．０モル％、ビニルアルコール単位の含有率は２０．０モル％であった。次いで、ＰＶＩＶ−７を用いて実施例１と同様にしてスラリー組成物を得た。【００９１】
（実施例８）
３−メチルブタナールを６６．６ｇ用いたこと以外は実施例１と同様にして、ポリビニルアセタール樹脂（ＰＶＩＶ−８）を得た。３−メチルブタナールでアセタール化されたビニルアルコール単位の含有率は６５．０モル％（アセタール化度は６５．０モル％）、ビニルエステル単位の含有率は１．０モル％、ビニルアルコール単位の含有率は３４．０モル％であった。次いで、ＰＶＩＶ−８を用いて実施例１と同様にしてスラリー組成物を得た。【００９２】
（実施例９）
ＰＶＡ−１に代えてポリビニルアルコール（ＰＶＡ−７：重合度５００、けん化度９９．０モル％）を用い、３−メチルブタナールを７０．５ｇ用いたこと以外は実施例１と同様にして、ポリビニルアセタール樹脂（ＰＶＩＶ−９）を得た。３−メチルブタナールでアセタール化されたビニルアルコール単位の含有率は６９．０モル％（アセタール化度は６９．０モル％）、ビニルエステル単位の含有率は１．０モル％、ビニルアルコール単位の含有率は３０．０モル％であった。次いで、ＰＶＩＶ−９を用いて実施例１と同様にしてスラリー組成物を得た。【００９３】
（実施例１０）
ＰＶＡ−１に代えてポリビニルアルコール（ＰＶＡ−８：重合度５０００、けん化度９９．０モル％）を用い、３−メチルブタナールを７１．５ｇ用いたこと以外は実施例１と同様にして、ポリビニルアセタール樹脂（ＰＶＩＶ−１０）を得た。３−メチルブタナールでアセタール化されたビニルアルコール単位の含有率は７０．０モル％（アセタール化度は７０．０モル％）、ビニルエステル単位の含有率は１．０モル％、ビニルアルコール単位の含有率は２９．０モル％であった。次いで、ＰＶＩＶ−１０を用いて実施例１と同様にしてスラリー組成物を得た。【００９４】
（実施例１１）
アルデヒドとして、３−メチルブタナールを４４．６ｇ及びブチルアルデヒドを３０．５ｇ用いたこと以外は実施例１と同様にして、ポリビニルアセタール樹脂（ＰＶＩＶ−１１）を得た。３−メチルブタナールでアセタール化されたビニルアルコール単位の含有率は４２．９モル％、ブチルアルデヒドでアセタール化されたビニルアルコール単位の含有率は３６．１モル％（アセタール化度は７９．０モル％）、ビニルエステル単位の含有率は１．０モル％、ビニルアルコール単位の含有率は２０．０モル％であった。次いで、ＰＶＩＶ−１１を用いて実施例１と同様にしてスラリー組成物を得た。【００９５】
（実施例１２）
アルデヒドとして、３−メチルブタナールを４２．６ｇ及びアセトアルデヒドを２０．２ｇ用いたこと以外は実施例１と同様にして、ポリビニルアセタール樹脂（ＰＶＩＶ−１２）を得た。３−メチルブタナールでアセタール化されたビニルアルコール単位の含有率は４１．０モル％、アセトアルデヒドでアセタール化されたビニルアルコール単位の含有率は３８．０モル％（アセタール化度は７９．０モル％）、ビニルエステル単位の含有率は１．０モル％、ビニルアルコール単位の含有率は２０．０モル％であった。次いで、ＰＶＩＶ−１２を用いて実施例１と同様にしてスラリー組成物を得た。【００９６】
（比較例１）
アルデヒドとしてブチルアルデヒドを６５．０ｇ用いたこと以外は実施例１と同様にして、ポリビニルアセタール樹脂（ＰＶＢ−Ａ）を得た。ブチルアルデヒドでアセタール化されたビニルアルコール単位の含有率は６８．８モル％（アセタール化度は６８．８モル％）、ビニルエステル単位の含有率は１．０モル％、ビニルアルコール単位の含有率は３０．２モル％であった。次いで、ＰＶＢ−Ａを用いて実施例１と同様にしてスラリー組成物を得た。【００９７】
（比較例２）
ＰＶＡ−１に代えてポリビニルアルコール（ＰＶＡ−９：重合度３５００、けん化度９９．０モル％）を用い、アルデヒドとして、アセトアルデヒドを２５．１ｇ及びブチルアルデヒドを３１．０ｇ用いたこと以外は実施例１と同様にしてポリビニルアセトアセタール樹脂（ＰＶＢ−Ｂ）を得た。ブチルアルデヒドでアセタール化されたビニルアルコール単位の含有率は３６．０モル％、アセトアルデヒドでアセタール化されたビニルアルコール単位の含有率は４４．４モル％（アセタール化度は８０．４モル％）、ビニルエステル単位の含有率は１．０モル％、ビニルアルコール単位の含有率は１８．６モル％であった。次いで、ＰＶＢ−Ｂを用いて実施例１と同様にしてスラリー組成物を得た。【００９８】
（比較例３）
ＰＶＡ−１に代えてポリビニルアルコール（ＰＶＡ−１０：重合度６５００、けん化度８８．０モル％）を用い、アルデヒドとして３−メチルブタナールを６９．０ｇ用いたこと以外は実施例１と同様にして、ポリビニルアセタール樹脂（ＰＶＩＶ−１３）を得た。３−メチルブタナールでアセタール化されたビニルアルコール単位の含有率は７３．９モル％（アセタール化度は７３．９モル％）、ビニルエステル単位の含有率は１２．０モル％、ビニルアルコール単位の含有率は１４．１モル％であった。次いで、ＰＶＩＶ−１３を用いて実施例１と同様にしてスラリー組成物を作製しようとしたが、分散不良のため、スラリー組成物を得ることが出来なかった。【００９９】
（比較例４）
ＰＶＡ−１に代えてポリビニルアルコール（ＰＶＡ−１１：重合度１５０、けん化度９９．０モル％）を用い、アルデヒドとして３−メチルブタナールを６９．０ｇ用いたこと以外は実施例１と同様にして、ポリビニルアセタール樹脂（ＰＶＩＶ−１４）を得た。３−メチルブタナールでアセタール化されたビニルアルコール単位の含有率は６６．８モル％（アセタール化度は６６．８モル％）、ビニルエステル単位の含有率は１．０モル％、ビニルアルコール単位の含有率は３２．２モル％であった。次いで、ＰＶＩＶ−１４を用いて実施例１と同様にしてスラリー組成物を得た。【０１００】
（比較例５）
ＰＶＡ−１に代えてポリビニルアルコール（ＰＶＡ−１２：重合度１７００、けん化度６９．０モル％）を用い、アルデヒドとして３−メチルブタナールを３９．０ｇ用いたこと以外は実施例１と同様にして、ポリビニルアセタール樹脂（ＰＶＩＶ−１５）を得た。３−メチルブタナールでアセタール化されたビニルアルコール単位の含有率は５０．０モル％（アセタール化度は５０．０モル％）、ビニルエステル単位の含有率は３１．０モル％、ビニルアルコール単位の含有率は１９．０モル％であった。次いで、ＰＶＩＶ−１５を用いて実施例１と同様にしてスラリー組成物を得た。【０１０１】
（比較例６）
アルデヒドとして３−メチルブタナールを５４．０ｇ用いたこと以外は実施例１と同様にして、ポリビニルアセタール樹脂（ＰＶＩＶ−１６）を得た。３−メチルブタナールでアセタール化されたビニルアルコール単位の含有率は５３．６モル％（アセタール化度は５３．６モル％）、ビニルエステル単位の含有率は１．０モル％、ビニルアルコール単位の含有率は４５．４モル％であった。次いで、ＰＶＩＶ−１６を用いて実施例１と同様にしてスラリー組成物を得た。【０１０２】
（比較例７）
アルデヒドとしてブチルアルデヒドを４５．０ｇ用いたこと以外は実施例１と同様にして、ポリビニルアセタール樹脂（ＰＶＢ−Ｃ）を得た。ブチルアルデヒドでアセタール化されたビニルアルコール単位の含有率は７８．０モル％（アセタール化度は７８．０モル％）、ビニルエステル単位の含有率は１．０モル％、ビニルアルコール単位の含有率は２１．０モル％であった。次いで、ＰＶＢ−Ｃを用いて実施例１と同様にしてスラリー組成物を得た。【０１０３】
（セラミックグリーンシートの作製）
離形処理したポリエステルフィルム上に実施例１〜１２又は比較例１〜７で作製したスラリー組成物を、コーターバーを用いて、乾燥後の厚みが１μｍとなるように塗工し、常温で１時間風乾した後、熱風乾燥機にて８０℃にて３時間、続いて１２０℃で２時間乾燥させてセラミックグリーンシートを得た。【０１０４】
（導電ペーストの作製）
導電粉末としてのニッケル粉末（三井金属鉱業株式会社製  ２０２０ＳＳ）１００質量部、エチルセルロース（ダウケミカルカンパニー社製  ＳＴＤ−１００）５質量部、及び溶剤としてテルピネオール−Ｃ（日本テルペン株式会社製）６０質量部を混合した後、３本ロールで混練して導電ペーストを得た。【０１０５】
（セラミック焼成体の作製）
上記で得られたセラミックグリーンシートの片面に、上記で得られた導電ペーストを、乾燥後の厚みが約１．０μｍとなるようにスクリーン印刷法により塗工し、乾燥させて導電層を形成した。この導電層を有するセラミックグリーンシートを５ｃｍ角に切断し、１００枚積重ねて、温度７０℃、圧力１５０ｋｇ／ｃｍ２で１０分間加熱及び圧着して、積層体を得た。得られた積層体を、窒素雰囲気下、昇温速度３℃／分で４００℃まで昇温し、５時間保持した後、昇温速度５℃／分で１３５０℃まで昇温し、１０時間保持することにより、セラミック焼成体を得た。【０１０６】
（評価）
（機械的強度の評価）
得られたセラミックグリーンシートをポリエステルフィルムから剥離し、シートの状態を観察し、以下に示す３段階で評価した。結果を表１に示す。
Ａ：セラミックグリーンシートに切れや破れが観察されなかったもの。
Ｂ：切れや破れがわずかに観察されたもの。
Ｃ：切れや破れが観察されたもの。【０１０７】
（保管時の寸法安定性評価）
３０ｃｍ×３０ｃｍのセラミックグリーンシートを２３℃、６５％ＲＨの恒温恒湿下に静置し、製膜後と１０日後の寸法変化率を測定し、以下に示す２段階で評価した。結果を表１に示す。
Ａ：セラミックグリーンシートの寸法変化率が０．１％未満であって、且つ反りが認められないもの。
Ｂ：セラミックグリーンシートの寸法変化率が０．１％以上である、及び／又は反りが認められるもの。【０１０８】
（焼結体のデラミネ−ションの評価）
得られたセラミック焼成体（常温まで冷却した後のもの）を半分に割り、電子顕微鏡で観察し、セラミック層と導電層とのデラミネーションの有無を観察し、以下に示す３段階で評価した。結果を表１に示す。
Ａ：デラミネーションなし。
Ｂ：デラミネーションが僅かに見られる。
Ｃ：デラミネーションあり。【０１０９】
【表１】
2012023517.tif 000010
【産業上の利用可能性】
【０１１０】
本発明によれば、十分な機械的強度を有するセラミックグリーンシートを得ることが可能であり、セラミックグリーンシート保管時の寸法変化が少なく、脱脂時にデラミネーションが生じにくいポリビニルアセタール樹脂を提供することができる。
【国際調査報告】
2012023517.tif 000015
2012023517.tif 000016
2012023517.tif 000017
2012023517.tif 000018